(57)【特許請求の範囲】
【請求項１】
ギャップフォーマー型抄紙機により１０００ｍ／ｍｉｎ以上の抄速で抄紙された原紙の少なくとも片面に、２層以上の顔料および接着剤を主成分とする顔料塗工層を有する塗工紙であって、前記顔料塗工層のうち、最外顔料塗工層を形成する水性塗工液として、平均粒子径が０．１〜０．５μｍであり、かつ、粒径１μｍ以下の粒子の割合が９０質量％以上であるカオリンを全顔料固形分に対し３０〜８０質量％含有し、さらに、平均粒子径が０．２〜０．５μmであり、かつ、粒径２μｍ以下の粒子の割合が９８質量％以上である炭酸カルシウムを全顔料固形分に対し２０〜７０質量％含有し、最外顔料塗工層がブレード塗工方式によって１０００ｍ／ｍｉｎ以上の速度で設けられ、該最外顔料塗工層中の有機物：無機物の質量比が９：９１〜１５：８５であり、該塗工紙のＩＳＯ ８２５４−１（２００９）に基づく入射・受光角７５度の白紙光沢度が７８以上であり、かつ、ＩＳＯ ２８１３（１９９４）に基づく入射・受光角６０度の白紙光沢度が４８以上であることを特徴とする印刷用塗工紙。
【請求項２】
最外顔料塗工層中にプラスチックピグメントを含有しないことを特徴とする請求項１記載の印刷用塗工紙。
【請求項３】
最外顔料塗工層に接する顔料塗工層を形成する水性塗工液として、当該塗工層の顔料のうち７０質量％以上が、粒径２μｍ以下の粒子の割合が６０質量％以上の炭酸カルシウムであることを特徴とする請求項１または２に記載の印刷用塗工紙。
【請求項４】
最外顔料塗工層中に全顔料固形分に対し、澱粉含有量（固形）が３質量％以下である水性塗工液を塗工して最外顔料塗工層を形成したことを特徴とする請求項１〜３のいずれか１項に記載の印刷用塗工紙。
【請求項５】
少なくとも片面に２層以上の顔料および接着剤を主成分とする顔料塗工層を有する印刷用塗工紙の製造方法であって、
（ａ）ギャップフォーマー型抄紙機により１０００ｍ／ｍｉｎ以上の抄速で抄紙して原紙を得る工程と、
（ｂ）前記顔料塗工層のうち、最外顔料塗工層を形成する水性塗工液として、平均粒子径が０．１〜０．５μmであり、かつ、粒径１μm以下の粒子の割合が９０質量％以上であるカオリンを全顔料固形分に対し３０〜８０質量％含有し、さらに、平均粒子径が０．２〜０．５μmであり、かつ、粒径２μｍ以下の粒子の割合が９８質量％以上である炭酸カルシウムを全顔料固形分に対し２０〜７０質量％含有し、有機物：無機物の質量比が８：９２〜１５：８５となる水性塗工液を１０００ｍ／ｍｉｎ以上の塗工速度でブレード方式によって塗工し、乾燥して最外顔料塗工層を得る工程と、
（ｃ）ＩＳＯ ８２５４−１（１９９９）に基づく入射・受光角７５度の白紙光沢度が７８以上、かつ、ＩＳＯ ２８１３（１９９４）に基づく入射・受光角６０度の白紙光沢度が４８以上となるようにカレンダー処理する工程
を含む印刷用塗工紙の製造方法。
【請求項６】
前記乾燥の少なくとも一部は、赤外線乾燥方式と熱風乾燥方式を組み合わせた複合型乾燥ユニットによるものであることを特徴とする請求項５に記載の印刷用塗工紙の製造方法。
【請求項７】
前記カレンダー処理において、金属ロールの温度が８０〜２３０℃であり、かつ、金属ロールと弾性ロールからなるロールニップの線圧が８０〜３８０ｋＮ／ｍである熱カレンダーを用いてカレンダー処理したことを特徴とする、請求項５または請求項６のいずれか１項に記載の印刷用塗工紙の製造方法。
【発明の詳細な説明】
【技術分野】
【０００１】
本発明は、白紙光沢に優れ、優れた外観を有する印刷用塗工紙及びその製造方法に関するものである。
【背景技術】
【０００２】
一般に印刷用塗工紙は、原紙上に顔料と接着剤を主成分とする水性塗工液組成物を塗工、乾燥して製造され、塗工組成物の塗工量や塗工紙の仕上げ方法によって、キャストコート紙、アート紙、コート紙、微塗工紙等に分類される。これら塗工紙は、これに多色印刷又は単色印刷を施して、チラシ、パンフレット、ポスター等の商業用印刷物として、あるいは書籍、雑誌等の出版物として広く使用されている。近年、印刷物のビジュアル化、カラー化が進み、印刷用塗工紙の光沢度や平滑性等の外観が以前にも増して重要視されている。
印刷用塗工紙の白紙光沢度は、キャストコート紙が最も高く、次いでアート紙、コート紙、微塗工紙の順で低くなる。光沢度の最も高いキャストコート紙は、鏡面ドラムを有するキャストコーターにて製造されるが、顔料および接着剤を主成分とするキャスト用塗工液を原紙上に塗工した後、湿潤可塑状態にある間に加熱した鏡面ドラムに圧接、乾燥後、離型させて強光沢仕上げをするため、一般のアート紙およびコート紙に比べて製造速度がかなり遅いという問題がある。
【０００３】
この問題を解決するため、特定のモノマー組成を有する重合体ラテックスを使用した塗工液を原紙上に塗工、乾燥後に加熱した鏡面ドラムに圧接する方法（特許文献１、２）が提案されている。これらの方法によると、一般のキャストコート紙に比べて製造速度は向上するが、それでも、一般のアート紙およびコート紙の製造速度に比べると、かなり遅いレベルに留まっている。
【０００４】
また、白紙光沢の高い高光沢紙を得る方法として、特定のガラス転移温度を有する重合体ラテックスを使用した塗工液を原紙に塗工、乾燥し、該重合体ラテックスのガラス転移温度以上で加熱カレンダーに圧着する方法（特許文献３）、特定の重合体ラテックスと特定の離型剤を含有する塗工液を原紙上に塗工、乾燥し、高温カレンダー処理する方法（特許文献４）、特定のカオリンおよび中空プラスチックピグメントを含有する塗工液を原紙上に塗工、乾燥し、熱カレンダー処理する方法（特許文献５）が提案されている。
また、特定のプラスチックピグメントを含有する塗工液を原紙上に塗工、乾燥し、スーパーカレンダーで表面仕上げする方法（特許文献６）、プラスチックピグメントおよびサチンホワイトを含有する塗工液をブレードにて塗工して製造する方法（特許文献７）、特定のプラスチックピグメントおよび特定のサチンホワイトを含有した塗工液を原紙上に塗工、乾燥し、加熱カレンダー処理する方法（特許文献８）等も提案されている。
これらの方法によれば、製造速度も速く、生産性に優れるが、何れの方法においても、高光沢紙として白紙光沢が十分でなかったり、高価なプラスチックピグメントを多量に使用する必要があるため、製造コストが高くなる問題があった。
【０００５】
更に、別の方法として、原紙上に、最低造膜温度の異なる熱可塑性合成樹脂の２種あるいはそれ以上の混合物からなる塗工層を設ける方法（特許文献９）、支持体上に顔料塗工層を設けた基材の顔料塗工層上に、二次転移温度が８０℃以上の熱可塑性重合体ラテックスからなる表面層を有する印刷用塗工紙であって、前記表面層が二次転移温度以下でカレンダー処理されている方法（特許文献１０）、支持体の少なくとも一面に顔料含有層を有し、その顔料含有層上に平均粒径が１００ｎｍ以下、二次転移温度が８０℃以上の熱可塑性重合体ラテックス粒子を含有する表面層を設け、その表面層がカレンダー処理されていない方法（特許文献１１）、支持体上に顔料塗工層を設けた基材の顔料塗工層上に、ガラス転移温度が８０℃以上の熱可塑性重合体ラテックスと表面サイズ剤を有する表面層を設ける方法（特許文献１２）、特定原紙上に塗工層を設けた印刷用塗工紙において、塗工組成物中に特定量のコロイダルシリカが配合された方法（特許文献１３）が提案されているが、白紙光沢度、白紙表面性、印刷光沢および印刷適性において、更なる改善が求められている。
【０００６】
また、特定粒子径の炭酸カルシウムを特定量含有し、特定の表面特性を有する白紙光沢８０％以上の印刷用塗工紙（特許文献１４）、特定粒径のカオリンを配合した印刷用塗工紙（特許文献１５）も提案されている。しかし、いずれも高白紙光沢と優れた外観を両立させるのは困難である。
【先行技術文献】
【特許文献】
【０００７】
【特許文献１】特開平９−６７７９２号公報
【特許文献２】特開平１０−９６１８９号公報
【特許文献３】特開昭５６−６８１８８号公報
【特許文献４】特開平９−９５８９７号公報
【特許文献５】特開平６−２３５１９４公報
【特許文献６】特許３２４９２１２号公報
【特許文献７】特開平９−２５６２９５号公報
【特許文献８】特開平２−１４０９８号公報
【特許文献９】特開昭５９−２２６８３号公報
【特許文献１０】特開平３−１６７３９６号公報
【特許文献１１】特開平８−１３３９０号公報
【特許文献１２】特開２００２−３６３８８４号公報
【特許文献１３】特開平３−１９９４９１号公報
【特許文献１４】特開２００７−４６１８９号公報
【特許文献１５】特開２００６−１３２０２４号公報
【発明の概要】
【発明が解決しようとする課題】
【０００８】
本発明は、白紙光沢に優れ、優れた外観を有する印刷用塗工紙及びその製造方法を提供するものである。
【課題を解決するための手段】
【０００９】
本発明は以下の各発明を包含する。
１）ギャップフォーマー型抄紙機により１０００ｍ／ｍｉｎ以上の抄速で抄紙された原紙の少なくとも片面に、２層以上の顔料および接着剤を主成分とする顔料塗工層を有する塗工紙であって、最外顔料塗工層がブレード塗工方式によって１０００ｍ／ｍｉｎ以上の速度で設けられ、該最外顔料塗工層中の有機物：無機物の質量比が９：９１〜１５：８５であり、該塗工紙のＩＳＯ  ８２５４−１（２００９）に基づく入射・受光角７５度の白紙光沢度が７８以上であり、かつ、ＩＳＯ  ２８１３（１９９４）に基づく入射・受光角６０度の白紙光沢度が４８以上であることを特徴とする印刷用塗工紙。
【００１０】
２）最外顔料塗工層中にプラスチックピグメントを含有しないことが好ましい。
３）最外顔料塗工層を形成する水性塗工液として、平均粒子径が０．１〜０．５μmであり、かつ、粒径１μm以下の粒子の割合が９０質量％以上であるカオリンを全顔料固形分に対し３０〜８０質量％含有し、さらに、平均粒子径が０．２〜０．５μmであり、かつ、粒径２μｍ以下の粒子の割合が９８質量％以上である炭酸カルシウムを全顔料固形分に対し２０〜７０質量％含有することが好ましい。
４）最外顔料塗工層に接する顔料塗工層を形成する水性塗工液として、当該塗工層の顔料のうち７０質量％以上が、粒径２μｍ以下の粒子の割合が６０質量％以上の炭酸カルシウムであることが好ましい。
５）最外顔料塗工層中に全顔料固形分に対し、澱粉含有量（固形）が３質量％以下である水性塗工液を塗工して最外顔料塗工層を形成することが好ましい。
【００１１】
６）少なくとも片面に２層以上の顔料および接着剤を主成分とする顔料塗工層を有する塗工紙の製造方法であって、
（ａ）ギャップフォーマー型抄紙機により１０００ｍ／ｍｉｎ以上の抄速で抄紙して原紙を得る工程と、
（ｂ）有機物：無機物の質量比が８：９２〜１５：８５となる水性塗工液を１０００ｍ／ｍｉｎ以上の塗工速度でブレード方式によって塗工し、乾燥して最外顔料塗工層を得る工程と、
（ｃ）ＩＳＯ  ８２５４−１（１９９９）に基づく入射・受光角７５度の白紙光沢度が７８以上、かつ、ＩＳＯ  ２８１３（１９９４）に基づく入射・受光角６０度の白紙光沢度が４８以上となるようにカレンダー処理する工程
を含む印刷用塗工紙の製造方法。
７）前記乾燥の少なくとも一部は赤外線乾燥方式と熱風乾燥方式を組み合わせた複合型乾燥ユニットによるものであることが好ましい。
８）前記カレンダー処理において、金属ロールの温度が８０〜２３０℃であり、かつ、金属ロールと弾性ロールからなるロールニップの線圧が８０〜３８０ｋＮ／ｍである熱カレンダーを用いることが好ましい。
【発明の効果】
【００１２】
本発明に係る印刷用塗工紙は、高い白紙光沢と優れた外観を有する。また、本発明に係る印刷用塗工紙の製造方法によって、高い白紙光沢と優れた外観を有する印刷用塗工紙が得られる。
【発明を実施するための形態】
【００１３】
本発明により、７５度白紙光沢｛ＩＳＯ  ８２５４−１（２００９）｝が７８以上、かつ、６０度白紙光沢｛ＩＳＯ  ２８１３（１９９４）｝が４８以上と高い白紙光沢を有し、かつ、所謂ブラッキングと呼ばれる外観上の異常が殆どなく、優れた外観を有する印刷用塗工紙を得ることができる。
【００１４】
以下に、本発明について詳細に説明する。
本発明で使用される原紙の主体となる、セルロース繊維のパルプ原材料は特に限定される物でなく、広葉樹材、針葉樹材、非木材のいずれでもよい。
【００１５】
パルプを得るための蒸解法としては、クラフト蒸解、ポリサルファイド蒸解、ソーダ蒸解、アルカリサルファイト蒸解等の公知の蒸解法を用いることができる。
【００１６】
例えば、クラフト蒸解法を用いる場合、蒸解液の硫化度は５〜７５％、好ましくは１５〜４５％、有効アルカリ添加率は絶乾木材質量当たり５〜３０質量％、好ましくは１０〜２５質量％、蒸解温度は１３０〜１７０℃で、蒸解方式は、連続蒸解法あるいはバッチ蒸解法のどちらでもよく、特に問わない。
【００１７】
蒸解に際して、使用する蒸解液に蒸解助剤として公知の環状ケト化合物、例えばベンゾキノン、ナフトキノン、アントラキノン、アントロン、フェナントロキノン及び前記キノン系化合物のアルキル、アミノ等の核置換体、あるいは前記キノン系化合物の還元型であるアントラヒドロキノンのようなヒドロキノン系化合物、さらにはディールスアルダー法によるアントラキノン合成法の中間体として得られる安定な化合物である９，１０−ジケトヒドロアントラセン化合物等から選ばれた１種あるいは２種以上が添加されてもよく、その添加率はパルプ原材料の絶乾質量当たり０．００１〜１．０質量％である。
【００１８】
本発明では、公知の蒸解法により得られた未漂白パルプは、洗浄、粗選及び精選工程を経て、公知のアルカリ酸素漂白法により脱リグニンされる。アルカリ酸素漂白法で脱リグニンすることで、その後の多段漂白工程での漂白薬品使用量を削減でき、パルプの品質の損傷を最小限に留められるためである。本発明に使用されるアルカリ酸素漂白法は、公知の中濃度法或いは高濃度法がそのまま適用できるが、現在、汎用的に用いられているパルプ濃度が８〜１５％で行われる中濃度法が好ましい。
【００１９】
前記中濃度法によるアルカリ酸素漂白法において、アルカリとしては苛性ソーダあるいは酸化されたクラフト白液を使用することができ、酸素ガスとしては、深冷分離法からの酸素、ＰＳＡ（Ｐｒｅｓｓｕｒｅ  Ｓｗｉｎｇ  Ａｄｓｏｒｐｔｉｏｎ）からの酸素、ＶＳＡ（Ｖａｃｕｕｍ  Ｓｗｉｎｇ  Ａｄｓｏｒｐｔｉｏｎ）からの酸素等が使用できる。前記酸素ガスとアルカリは中濃度ミキサーにおいて中濃度のパルプスラリーに添加され、混合が十分に行われた後、加圧下でパルプ、酸素及びアルカリの混合物を一定時間保持できる反応塔へ送られ、脱リグニンされる。
【００２０】
酸素ガスの添加率は、絶乾パルプ質量当たり０．５〜３質量％、アルカリ添加率は０．５〜４質量％、反応温度は８０〜１２０℃、反応時間は１５〜１００分、パルプ濃度は８〜１５％であり、この他の条件は公知のものが適用できる。本発明では、アルカリ酸素漂白工程において、上記アルカリ酸素漂白を連続して複数回行い、できる限り脱リグニンを進めるのが好ましい実施形態である。
【００２１】
アルカリ酸素漂白が施されたパルプは次いで洗浄工程へ送られる。パルプは洗浄後、多段漂白工程へ送られる。
【００２２】
本発明では、漂白パルプを得るための多段漂白工程で、オゾン漂白段が用いられることが好ましい。オゾン漂白段を用いることで、ユーカリ材、アカシア材からのパルプ中に多く含まれるヘキセンウロン酸を分解でき、ヘキセンウロン酸に起因するパルプの色戻りを抑制できるためである。本発明のオゾン漂白段の処理条件は、特に限定されるものではないが、オゾンを過度に反応させた場合にはパルプ強度が損なわれるため、好ましくは、オゾンの添加率は絶乾パルプ質量当たり０．１％〜１．０％であり、さらに好適には０．３％〜０．７％である。処理温度は１０℃〜１００℃、好ましくは２０℃〜７０℃、処理時間は１秒〜６０分、好ましくは１０秒〜５分、処理ｐＨは１．５〜７、好ましくは２〜４である。オゾン漂白段でのパルプ濃度は中濃度でも高濃度でもよく限定されるものではない。また、必要であれば、二酸化塩素、他の漂白薬品を併用することも可能である。
【００２３】
多段漂白工程で使用できる漂白段は、好ましく用いられるオゾン漂白段（Ｚ）以外は特に限定されるものではなく、公知の漂白段を用いることができる。公知の漂白段として、二酸化塩素漂白段（Ｄ）、アルカリ抽出段（Ｅ）、酸素漂白段（Ｏ）、過酸化水素漂白段（Ｐ）、過酸漂白段（ＰＡ）、酸洗浄段（ａ）、酸処理段（Ａ）等が挙げられる。多段漂白工程の一例を挙げると、Ｚ-Ｅ-Ｐ-Ｄ、Ｚ-Ｅ-Ｄ-Ｐ、Ｚ-Ｅ-Ｐ-ＰＡ、Ａ-Ｚ-Ｅ-Ｐ-Ｄ、Ａ-Ｚ-Ｅ-Ｄ-Ｐ、Ａ-Ｚ-Ｅ-Ｐ-ＰＡ、ａ-Ｚ-Ｅ-Ｐ-Ｄ、ａ-Ｚ-Ｅ-Ｄ-Ｐ、ａ-Ｚ-Ｅ-Ｐ-ＰＡ、Ｚ/Ｄ-Ｅ-Ｐ-Ｄ、Ｚ/Ｄ-Ｅ-Ｄ-Ｐ、Ｚ/Ｄ-Ｅ-Ｐ-ＰＡ、Ａ-ＺＤ-Ｅ-Ｐ-Ｄ、Ａ-Ｚ/Ｄ-Ｅ-Ｄ-ＰＡ-Ｚ/Ｄ-Ｅ-Ｐ-ＰＡ、ａ-Ｚ/Ｄ-Ｅ-Ｐ-Ｄ、ａ-Ｚ/Ｄ-Ｅ-Ｄ-Ｐ、ａ-Ｚ/Ｄ-Ｅ-Ｐ-ＰＡ、Ｚ-ＥＯ-Ｐ-Ｄ、Ｚ-ＥＯ-Ｄ-Ｐ、Ｚ-ＥＯ-Ｐ-ＰＡ、Ａ-Ｚ-ＥＯ-Ｐ-Ｄ、Ａ-Ｚ-ＥＯ-Ｄ-Ｐ、Ａ-Ｚ-ＥＯ-Ｐ-ＰＡ、ａ-Ｚ-ＥＯ-Ｐ-Ｄ、ａ-Ｚ-ＥＯ-Ｄ-Ｐ、ａ-Ｚ-ＥＯ-Ｐ-ＰＡ、Ｚ/Ｄ-ＥＯ-Ｐ-Ｄ、Ｚ/Ｄ-ＥＯ-Ｄ-Ｐ、Ｚ/Ｄ-ＥＯ-Ｐ-ＰＡ、Ａ-ＺＤ-ＥＯ-Ｐ-Ｄ、Ａ-Ｚ/Ｄ-ＥＯ-Ｄ-Ｐ、Ａ-Ｚ/Ｄ-ＥＯ-Ｐ-ＰＡ、ａ-Ｚ/Ｄ-ＥＯ-Ｐ-Ｄ、ａ-Ｚ/Ｄ-ＥＯ-Ｄ-Ｐ、ａ-Ｚ/Ｄ-ＥＯ-Ｐ-ＰＡ、等が挙げられ、ハイホン部に洗浄段を設けることもできる。また、さらに漂白段を付け加えたり、別の漂白段を前記漂白段に組み込んで併用したりすることもでき、特に限定されるものではない。多段漂白後のパルプは、叩解工程、または抄紙工程へ送られる。
【００２４】
多段漂白後のパルプを、一度抄き上げ、乾燥した後、再度離解してスラリー状のパルプ分散液として抄紙工程に使用することもできる。
【００２５】
また、上記パルプに対して、本発明の効果を損なわない範囲で、砕木パルプ、加圧式砕木パルプ、リファイナ砕木パルプ、サーモメカニカルパルプ等の機械パルプ、脱墨古紙パルプ、損紙などを適宜混合使用することができる。
【００２６】
原紙を構成するパルプは叩解工程を経た後、スラリー状のパルプ水分散液である紙料として抄紙機に送られる。この紙料に対して、填料や、内添サイズ剤、アニオン性、ノニオン性、カチオン性あるいは両性の歩留向上剤、濾水性向上剤、紙力増強剤等の抄紙用内添助剤を、必要に応じて添加することができる。
【００２７】
本発明で原紙の形成に使用される填料としては、例えば、重質炭酸カルシウム、軽質炭酸カルシウム、亜硫酸カルシウム、石膏、タルク、クレー、焼成カオリン、ホワイトカーボン、非晶質シリカ、デラミネーテッドカオリン、珪藻土、炭酸マグネシウム、二酸化チタン、水酸化アルミニウム、水酸化カルシウム、水酸化マグネシウム、水酸化亜鉛等の無機顔料や、尿素・ホルマリン樹脂微粒子、微小中空粒子等の有機顔料等が例示でき、古紙や損紙等に含まれる填料も再使用できる。填料は２種類以上の混合使用も可能である。填料の配合量は、一般に紙（原紙）灰分が３〜３０質量％の範囲になるように添加される。
【００２８】
また、本発明で使用される内添サイズ剤の具体例としては、例えば、アルキルケテンダイマー系、アルケニル無水コハク酸系、スチレン−アクリル系、高級脂肪酸系、石油樹脂系、ロジン系などのサイズ剤が挙げられる。また、歩留向上剤、濾顔料向上剤、紙力増強剤の具体例としては、例えば、アルミニウム等の多価金属化合物（具体的には硫酸バンド、塩化アルミニウム、アルミン酸ソーダ、塩基性アルミニウム化合物等）、各種澱粉類、ポリアクリルアミド、尿素樹脂、ポリアミド・ポリアミン樹脂、ポリエチレンイミン、ポリアミイン、ポリビニルアルコール、ポリエチレンオキサイド等が例示できる。また、本発明の効果を妨げない範囲で、パルプ繊維間結合の阻害機能を有する嵩高剤、柔軟剤を使用することも可能である。嵩高剤、柔軟剤の具体例としては、例えば、多価アルコールと脂肪酸のエステル化合物、多価アルコールと脂肪酸エステル化合物のポリオキシアルキレン化合物、脂肪酸ポリアミドアミン、多価アルコール系界面活性剤、油脂系非イオン界面活性剤等が例示できる。かかる嵩高剤、柔軟剤の添加量は、一般に、乾燥重量対比でパルプに対して０．０５〜２．０質量％程度である。
【００２９】
原紙の抄紙条件について、酸性抄紙、中性抄紙、弱アルカリ抄紙等のいずれの方式でも良いが、得られる塗工紙の保存性の観点から、中性抄紙、あるいは弱アルカリ性抄紙が好ましい。
【００３０】
本発明では、原紙の抄造（フォーマー）形式として、操業性、生産効率性、ならびに得られる原紙の地合等の品質から、ギャップフォーマー型抄紙機を用い、１０００ｍ／ｍｉｎ以上の高速で抄造した原紙を使用する。好ましくは１３００〜２２００ｍ／ｍｉｎで抄造した原紙を使用する。ギャップフォーマー型抄紙機としては、ブレードフォーミング型、ロールフォーミング型、ならびに両者を組み合わせた物があるが、いずれも使用することができる。また、単層抄・多層抄いずれの方式を使用することも可能である。
【００３１】
原紙には、必要に応じて澱粉誘導体、ポリビニルアルコール、あるいはポリアクリルアミド等の接着剤を用いて、サイズプレス処理を施すこともできる。さらに、必要に応じて、これら接着剤に顔料を添加したピグメントサイズプレスを施すことも可能である。サイズプレス装置としては、２ロールタイプ、ゲートロールタイプ、フィルム転写タイプなどが使用できるが、１０００ｍ／ｍｉｎ以上の高速での操業の場合、操業性に優れるフィルム転写タイプのものが好ましい。
【００３２】
また、上記原紙は、サイズプレスの前、またはサイズプレスの後であって顔料塗工層を設ける前に、マシンカレンダー、ソフトカレンダー等による平滑化仕上げ処理を施すこともできる。これらの抄紙条件で抄紙された原紙の坪量としては、３０〜２５０ｇ／ｍ２の範囲が好ましい。
【００３３】
本発明においては、抄紙工程で抄紙、乾燥された紙は、必要に応じてサイズプレス工程を経た後、一旦、リールにて巻き取られ、その後、塗工工程に送られる。
【００３４】
塗工工程においては、１０００ｍ／ｍｉｎ以上で走行する原紙上に顔料と接着剤を主成分とする水性塗工液を塗工、乾燥して顔料塗工層が設けられる。特に１２００ｍ／ｍｉｎ以上では効率がよい。塗工速度の上限としては、原紙上への湿潤塗工層の形成に問題がなければ制限はないが、現状では２５００ｍ／ｍｉｎ程度が上限である。
【００３５】
本発明において、最外顔料塗工層は有機物：無機物の質量比が９：９１〜１５：８５となる水性塗工液を塗工・乾燥して得られる。
【００３６】
本発明の最外顔料塗工層はプラスチックピグメントを含有しない方が好ましい。プラスチックピグメントは、密実型、お椀型、中空型など様々なタイプを包含するが、塗工紙生産工程中の乾燥にて溶融による自己接着性を有さず、カレンダー処理により変形して光沢発現性を向上させる、樹脂性のものをいう。プラスチックピグメントは、カレンダー処理によって白紙光沢を上昇させる効果が大きいが、高価であり、添加によって塗料濃度が低下して湿潤塗工層の乾燥効率が低下するデメリットがある。このため、プラスチックピグメントを含有しない場合には塗工紙製造コストを抑えることができ、塗料濃度上昇により乾燥効率を向上させることができる。
【００３７】
高い白紙光沢を得るためには、最外顔料塗工層中に有機物：無機物の質量比を９：９１〜１５：８５とすることが必要である。当該塗工層中の有機物としては、澱粉やラテックス等の接着剤、増粘剤、滑剤、消泡剤等があるが、これらは添加することによって白紙光沢を向上させる効果は期待できず、むしろ顔料表面を被覆することにより白紙光沢を低下させる。塗工紙の印刷適性を確保する観点から、顔料塗工層の強度を一定レベルに保持するために澱粉やラテックス等の接着剤は必要であるが、これらを低減させることにより、後述するカレンダーでの光沢発現効果を高めることができる。ちなみに、有機物の質量比が８未満であると、塗工層強度が劣って印刷障害を発生させ、他方１５を越えるとカレンダー処理時の光沢発現性が低下する。
【００３８】
本発明では、原紙上に形成される顔料塗工層のうち、最外顔料塗工層を形成する水性塗工液として、平均粒子径が０．１〜０．５μmであり、かつ、粒径１μm以下の粒子の割合が９０質量％以上であるカオリンを全顔料固形分に対し３０〜８０質量％含有し、さらに、平均粒子径が０．２〜０．５μmであり、かつ、粒径２μｍ以下の粒子の割合が９８質量％以上である炭酸カルシウムを全顔料固形分に対し２０〜７０質量％含有することが好ましい。
【００３９】
最外顔料塗工層中のカオリンおよび炭酸カルシウムとして、上記に規定するものを使用した場合、そうでない場合と比較してカレンダー前の塗工紙の白紙光沢を高くすることができ、カレンダー後の塗工紙として白紙光沢が高い塗工紙を得やすいこと、ならびにロール温度やカレンダー線圧などのカレンダー条件を緩和しても白紙光沢が高い塗工紙を得やすいため、好ましい形態である。
【００４０】
さらに、最外顔料塗工層を設ける前の、最外顔料塗工層に接する顔料塗工層の平滑性が高いほど、得られる塗工紙の白紙光沢が高くなる。そのため、最外顔料塗工層に接する顔料塗工層を形成する水性塗工液として、当該塗工層の顔料のうち７０質量％以上、好ましくは９０質量％以上が、粒径２μｍ以下の粒子の割合が６０質量％以上の炭酸カルシウムであることが好ましい。粒径２μｍ以下の粒子の割合が７５質量％以上であることがより好ましく、９０質量％以上であることがさらに好ましい。
【００４１】
本発明のカオリンおよび炭酸カルシウムの平均粒子径とは、各顔料をピロリン酸ナトリウム０．１％水溶液中で測定対象顔料の分散濃度が８質量％となるように超音波分散処理し、Ｘ線透過式粒度分布測定装置（機種名：セディグラフ−５１００、マイクロメリティックス社製）にて測定し、重量累積分布データから、５０％値に相当する粒子径を平均粒子径とするとともに、特定粒径以下の粒子の割合を算出した。
【００４２】
顔料塗工層を形成する水性塗工液に使用するラテックスとしては、例えば、１，３−ブタジエン、２−メチル−１，３−ブタジエン等の脂肪族共役ジエン系モノマー、スチレン、α−メチルスチレン等の芳香族ビニルモノマー、アクリル酸、メタクリル酸、イタコン酸、フマル酸、マレイン酸等のエチレン系不飽和酸モノマー、アクリル酸メチル、アクリル酸エチル等の不飽和カルボン酸エステル、アクリロニトリル、メタクリロニトリル等のエチレン系不飽和ニトリル化合物、アクリルアミド、メタクリルアミド等の不飽和カルボン酸のアミドおよびその誘導体等を重合して得られる重合体が挙げられる。なお、本発明に使用するラテックスは、必要に応じて２種類以上のモノマーを併用した共重合体であってもよいし、更にこれら重合体あるいは共重合体の置換誘導体であってもよい。置換誘導体としては、例えばカルボキシル化したもの等が挙げられる。
【００４３】
また、本発明に使用するラテックスの平均粒子径については特に限定されるものではないが、顔料塗工層の被覆性や白紙光沢発現性の点で、平均粒子径の下限として５０ｎｍ以上、上限として１６０ｎｍ以下の範囲が好ましく、下限として６０ｎｍ以上、上限として１２０ｎｍ以下がより好ましい。なお、平均粒子径は、熱可塑性重合体ラテックスを含む試料を透過型電子顕微鏡にて倍率５万倍で写真撮影し、得られた顕微鏡写真からラテックス粒子約２００個の粒子径を測定し、数平均で求めたものである。
【００４４】
塗工層に用いられる接着剤としては、前記ラテックスの他、天然植物から精製した澱粉、ヒドロキシエチル化澱粉、酸化澱粉、エーテル化澱粉、リン酸エステル化澱粉、酵素変性澱粉やそれらをフラッシュドライして得られる冷水可溶性澱粉、デキストリン、マンナン、キトサン、アラビノガラクタン、グリコーゲン、イヌリン、ペクチン、ヒアルロン酸、カルボキシメチルセルロース、ヒドロキシエチルセルロースなどの天然多糖類およびそのオリゴマーさらにはその変性体が挙げられる。さらに、カゼイン、ゼラチン、大豆蛋白、コラーゲンなどの天然タンパク質およびその変性体、ポリ乳酸、ペプチドなどの合成高分子やオリゴマーが挙げられる。加えてポリビニルアルコール、変性ポリビニルアルコール、ポリビニルピロリドン、変成ポリビニルピロリドン、ポリアクリル酸ナトリウム、ポリエチレンオキシド、ポリアクリルアミド、ユリアまたはメラミン／ホルマリン樹脂、ポリエチレンイミン、ポリアミドポリアミン／エピクロルヒドリンなどの水溶性合成物などが挙げられる。これらは一種以上で使用することができる。この他、公知の天然、合成有機化合物を使用することは特に限定されない。
【００４５】
また、最外顔料塗工層中の全顔料固形分に対し、澱粉含有量（固形）が３質量％以下である水性塗工液を塗工して最外顔料塗工層を形成することにより、得られる塗工層の白紙光沢低下を起こりにくくすることができ、好ましい態様である。
【００４６】
本発明においては、本発明所望の効果を損なわない範囲で、必要に応じてラテックス、澱粉等の接着剤の他に、白色度、インキ受理性、耐ブロッキング性、粘度、流動性等を調整するために、一般に印刷用塗工紙の作製に使用されている分散剤、保水剤、増粘剤、流動性改質剤、耐水化剤、印刷適性向上剤、滑剤、消泡剤、酸化防止剤、老化防止剤、導電処理剤、紫外線吸収剤、着色剤、染料、帯電防止剤、ｐＨ調整剤、離型剤、撥水剤、防腐剤、スライムコントロール剤等の各種助剤を適宜添加することもできる。
【００４７】
増粘剤、保水剤としては、カルボキシメチルセルロース、カルボキシプロピルセルロース、アルギン酸ソーダ、メチルセルロース、ヒドロキシメチルセルロース、カゼイン、ポリアクリル酸ソーダなどの水溶性高分子、ポリアクリル酸塩、スチレンマレイン酸無水共重合体などの合成重合体、珪酸塩などの無機重合体などが挙げられる。
【００４８】
特に、滑剤については、カレンダー処理における長時間の連続操業性を改善するため、添加することが好ましい実施形態である。滑剤としては、例えば、ステアリン酸、オレイン酸等の脂肪酸およびそのアンモニウム塩や金属塩、ポリエチレンエマルジョン等の炭化水素類、セチルアルコール、ステアリルアルコール等の高級アルコール、含フッ素界面活性剤等各種界面活性剤、ロート油、レシチン、四フッ化エチレンポリマーやエチレン−四フッ化エチレンポリマー等のフッ素系ポリマー等が挙げられる。
【００４９】
顔料塗工層を形成するための水性塗工液の固形分濃度は、一般的に５０〜７５質量％の範囲で調節される。顔料塗工層形成時の塗工適性、ならびに乾燥効率の観点から、前記固形分濃度は６０〜７２質量％であることが更に好ましい。
【００５０】
本発明では、顔料塗工層の片面あたりの塗工量については、１０〜３５ｇ／ｍ２が好ましく、１５〜２５ｇ／ｍ２がより好ましい。１０ｇ／ｍ２未満では本発明所望の白紙光沢を得にくくなり、他方３０ｇ／ｍ２を越えると塗工紙を折った際に塗工層が破壊されて外観が著しく低下して、所謂折り割れ適性が低下する傾向が強くなり好ましくない。
【００５１】
最外顔料塗工層を形成する塗工方法としては、ブレード塗工方式が用いられる。ブレード塗工方式以外の塗工方式で最外顔料塗工層を形成した場合、得られる塗工紙の白紙光沢が発現しにくく、カレンダー処理を行ってもその他の白紙品質や印刷品質を良好としたまま本発明所望の白紙光沢を得ることができない。
【００５２】
本発明において、顔料塗工層を設ける際に使用する水性塗工液の塗工装置については、ブレード塗工方式を用いる最外顔料塗工層を除いては特に限定はなく、当業界で一般的に使用されているトレーリング、フレキシブル、ロールアプリケーション、ファウンテンアプリケーション、ショートドゥエル等のベベルタイプやベントタイプのブレードコーター、エアーナイフコーター、バーコーター、ロッドブレードコーター、チャンプフレックスコーター、ゲートロールコーター、カーテンコーター、スロットダイコーター、グラビアコーター、スプレーコーター等の塗工装置が適宜使用できる。得られる塗工紙の品質を良好とするためには、最外顔料塗工層に接する顔料塗工層を形成する方法としても、ブレード塗工方式を用いることが好ましい。勿論、これらの装置はオンマシン形式でも良く、オフマシン形式であっても良い。
【００５３】
塗工した塗料を乾燥する方法としては、従来から公知公用の熱風乾燥、ガスヒーター乾燥、高周波乾燥、電気ヒーター乾燥、赤外線ヒーター乾燥、レーザー乾燥、電子線乾燥、赤外線乾燥装置と熱風乾燥方式を１つの乾燥ユニット内に配置した複合型乾燥機による乾燥等の各種加熱乾燥方式が適宜採用される。この中でも、乾燥効率に優れ、幅方向の乾燥ムラが少なく、塗工層の多孔性を保持しやすい複合型乾燥機による乾燥方式を使用することが最も好ましい。
【００５４】
複合型乾燥ユニットは、一つの乾燥ユニット内に、赤外線乾燥方式と熱風乾燥方式の両者を具備していることが特徴である。特許４１９０６３０号に開示された乾燥ユニットは代表的な１例である。赤外線乾燥方式としては、電気式、ガス燃焼式等の各種方式を使用することができる。また、熱風乾燥方式としては、エアーフローテーションノズルを介して紙の片面側のみから熱風を吐出し、反対面をカンバスなどでサポートするカンバスサポート方式、両面から熱風を吹き出し、走行する紙を非接触でサポートするエアーフローティング方式等を使用することができる。
なかでも、湿潤状態の塗工層の乾燥効率向上の観点から、赤外線乾燥方式としてはガス燃焼赤外線乾燥方式であることが好ましく、紙の走行安定性の観点から、熱風乾燥方式はエアーフローテーション式熱風乾燥方式であることが好ましい。
【００５５】
本発明により得られる塗工紙は、塗工紙のＩＳＯ  ８２５４−１（２００９）に基づく入射・受光角７５度の白紙光沢度が７８以上であり、かつ、ＩＳＯ  ２８１３（１９９４）に基づく入射・受光角６０度の白紙光沢度が４８以上である。なお、７５度光沢としては８０以上が更に好ましく、６０度光沢としては５０以上が更に好ましい。
【００５６】
本発明の印刷用塗工紙は、高い白紙光沢を得るため、顔料塗工層の形成後に、各種カレンダー装置にて平滑化処理を行うことが必要である。使用可能なカレンダー装置としては、ハードニップカレンダー、スーパーカレンダー、ソフトカレンダー、グロスカレンダー等のグロス仕上げをするカレンダー装置を挙げることができる。また、カレンダー仕上げ条件としては、剛性ロールの温度、カレンダー線圧、ニップ数、ロール速度、カレンダー前の紙水分等が、要求される品質に応じて適宜調整される。カレンダー装置は、コーターと別であるオフタイプと、コーターと一体となっているオンタイプがあるが、どちらを採用しても差し支えない。使用するカレンダー装置の材質は、剛性ロールでは金属もしくはその表面に硬質クロムメッキ等で鏡面処理したロールである。弾性ロールはウレタン樹脂、エポキシ樹脂、ポリアミド樹脂、フェノール樹脂、ポリアクリレート樹脂等の樹脂ロール、コットン、ナイロン、アスベスト、アラミド繊維等を成型したロールが適宜使用される。なお、カレンダーによる仕上げ後の塗工紙の調湿、加湿のための水塗り装置、静電加湿装置、蒸気加湿装置等を適宜組合せて使用することも勿論可能である。
【００５７】
本発明では、前記カレンダー装置として、熱カレンダーを用いることが好ましい。熱カレンダーは加熱された剛性ロールと弾性ロールの組合せからなるニップ間でカレンダー処理を行うため、その他のカレンダー方式と比較して、平滑化効果に優れ、高速でのカレンダー処理が可能である上、塗工層表面のみが平滑化される傾向が強く、得られる塗工紙の緊度を上昇させないため不透明度に優れ、剛度が高い等の品質上優位な特徴を有しているため好ましい。
【００５８】
ここで、カレンダー処理工程において、カレンダーの剛性ロール温度が高すぎる場合、あるいはカレンダー線圧が高すぎる場合、白紙光沢を本発明所望の高いレベルにすることができても、カレンダー処理により塗工紙の一部の不透明度が低下し、塗工紙の一部あるいは全体が黒ずんで見える、所謂ブラッキングを呼ばれる現象が発生する。このため、カレンダーの金属ロール温度としては８０〜２３０℃が好ましく、カレンダー線圧としては８０〜３８０ｋN/mが好ましい。カレンダーの金属ロール温度が８０℃未満、あるいはカレンダー線圧が８０ｋN/m未満であると、好ましい条件の場合と比較して塗工紙の白紙光沢を本発明所望の範囲に調製しづらくなり、他方カレンダーの金属ロール温度が２３０℃超、あるいはカレンダー線圧が３８０ｋN/m超であると、ブラッキングが発生して塗工紙の外観が低下したり、カレンダーロールに汚れが発生・堆積して塗工紙表面に転移し、塗工紙外観を低下させたりすることで塗工紙の商品性を低下させる傾向が強くなり好ましくない。カレンダー処理工程における剛性ロールと弾性ロールからなるニップ処理の回数については特に限定はないが、４〜１０ニップの処理を行うことにより、ロール温度やカレンダー線圧を前記好ましい範囲とできる。
【実施例】
【００５９】
次に、実施例を挙げて本発明を具体的に説明するが、勿論、本発明はこれらの実施例に限定されない。なお、特に断わらない限り例中の「部」および「％」は、それぞれ「固形分質量部」および「固形分質量％」を示す。
【００６０】
塗工紙の品質は、以下の方法にて評価した。
【００６１】
（白紙光沢度）
光沢度計（型式：ＧＭ−２６Ｄ、村上色彩技術研究所社製）を使用し、ＩＳＯ  ８２５４−１（２００９）に準じて、入射角／受光角７５度の条件にて測定した結果を７５度光沢とした。また、ＩＳＯ  ２８１３（１９９４）に準じて入射／受光角６０度の条件にて測定した結果を６０度光沢とした。
【００６２】
（ブラッキング）
塗工紙白紙表面を目視評価し、ブラッキングの発生状態を評価した。評価は次の５段階評価で行った。
５（優）−１（劣）であり、評価が２以下のものは、実用上問題がある。
【００６３】
（表面強度）
ＲＩ印刷試験機にて、印刷インキ（紙試験用インキ紅、東洋インキ社製）を０．６ｃｃ使用して複数回印刷を行い、印刷面のピッキングの程度を目視評価した。評価は次の５段階評価で行った。５（優）−１（劣）であり、評価が２以下のものは、実用上問題がある。
【００６４】
実施例、比較例のカレンダー処理は、当該例中で特に断らない限り表1に記載の条件にて実施した。各実施例および比較例で得られた印刷用塗工紙を、上記方法で評価し、その結果を表１に示した。また、最外顔料塗工層を形成する水性塗工液の有機物：無機物比率、およびカレンダー処理条件も表中に記載した。
【００６５】
実施例１（参考例）
＜原紙の調製＞
（原紙の作製）
Ｌｏ-ｓｏｌｉｄｓ蒸解釜（アンドリッツ（株）製）を用い、アカシアマンギューム：ユーカリグランディス＝３０：７０（質量比）からなる広葉樹チップをＬｏ-ｓｏｌｉｄｓ蒸解法でクラフト蒸解した。なお、白液は硫化度２８のものを用意し、白液添加率は、活性アルカリとして、チップ供給系に対チップ絶乾重量当たり１０％、蒸解ゾーンに８％、洗浄ゾーンに２％分割して添加し、蒸解温度は１４６℃で行なった。蒸解後のチップを解繊した後、洗浄工程、スクリーン工程、さらに再度洗浄工程を経て、未晒パルプを得た。
【００６６】
前記未晒パルプに対し、絶乾パルプ重量当たり苛性ソーダを１．７％、酸素を１．８％添加し、パルプ濃度１０％、９８℃、５０分の条件で二段アルカリ酸素漂白を行なった。なお、苛性ソーダは一段目に一括添加し、酸素ガスは一段目に１．０％、二段目に０．８％添加し、分割添加した。アルカリ酸素漂白後のパルプは、洗浄工程にて洗浄処理した。
【００６７】
前記アルカリ酸素漂白後のパルプに対し、絶乾パルプ重量当たり硫酸を１．２％添加し、パルプ濃度１０％、６０℃、６０分の条件で滞留させた後、洗浄工程で洗浄処理した。次いで、絶乾パルプ重量当たりオゾンを０．５％、二酸化塩素を０．５％添加し、パルプ濃度１０％、５８℃、６０分の条件で中濃度オゾン/二酸化塩素漂白を行なった後、洗浄工程で洗浄処理した。次いで、絶乾パルプ重量当たり苛性ソーダを１．０％、過酸化水素を０．１％添加し、パルプ濃度１０％、６０℃、９０分の条件でアルカリ抽出を行なった後、洗浄工程で洗浄処理した。最後に、絶乾パルプ重量当たり二酸化塩素を０．２％添加し、パルプ濃度１０％、７０℃、１２０分の条件で二酸化塩素漂白を行なった後、洗浄工程で洗浄処理し、スラリー状の漂白パルプＡを得た。
【００６８】
上記漂白パルプＡ１００部に、填料として軽質炭酸カルシウム（商品名：タマパールＴＰ−１２１、奥多摩工業社製）を１０部添加した後、パルプスラリーの全固形分に対して硫酸アルミニウム０．５％、カチオン澱粉（商品名：エースＫ１００、王子コーンスターチ社製）０．５％、アルキルケテンダイマーサイズ剤（商品名：サイズパインＫ−２８７、荒川化学社製）０．１％、ポリアクリルアミド（商品名：ポリストロン８５１、荒川化学社製）０．２％を順次添加し、濃度１％の紙料を調製した。この紙料を運転抄速１５００ｍ／分でギャップフォーマーにより紙層を形成し、２基のシュープレスを含むプレスで搾水後、さらに１基のプレスからなるプレス工程を経て多筒式ドライヤーで乾燥し、９０ｇ／ｍ２の原紙を得た。
【００６９】
＜顔料塗工層用水性塗工液Ａの調製＞
重質炭酸カルシウム（商品名：ハイドロカーブ６０、備北粉化工業社製、平均粒径１．４９μm、粒径２μｍ以下の割合６０％）１００部に対して、接着剤として澱粉（商品名：エースＣ、王子コーンスターチ社製）４部、スチレン−ブタジエン共重合体ラテックス（商品名：ＯＪ−３０００Ｈ、ＪＳＲ社製）８部を添加し、さらに助剤として消泡剤および染料を順次加え、更に水を加えて固形分濃度６２％の顔料塗工層用水性塗工液Ａを得た。
【００７０】
＜顔料塗工層用水性塗工液Ｂの調製＞
分散剤（商品名：アロンT−５０、東亞合成社製）０．１部を添加した水溶液に、カオリン（商品名：ミラグロスＪ、ＢＡＳＦ社製、平均粒径０．２８μm、粒径１μｍ以下の割合８８．７％）１００部を順次添加し、コーレス分散機で分散し、顔料スラリーを調製した。この顔料スラリー中の顔料７０部、および重質炭酸カルシウム（商品名：ハイドロカーブ９０、備北粉化工業社製、平均粒径０．７９μm、粒径２μｍ以下の割合９０％）３０部の混合物に対して、接着剤として澱粉（商品名：エースＣ、前出）２部、スチレン−ブタジエン共重合体ラテックス（商品名：ＯＪ−３０００Ｈ、前出）１０部、ＰＶＡ（商品名：ＰＶＡ１０５、クラレ株式会社製）０．３部を添加し、さらに助剤として増粘剤、消泡剤、滑剤、防腐剤、染料を順次加え（助剤の有機物添加部数合計１．５１部）、更に水を加えて固形分濃度６４％の顔料塗工層用水性塗工液Ｂを得た。
【００７１】
＜塗工紙の作製＞
上記条件で抄造した原紙に、水性塗工液Ａを、塗工速度１３００ｍ／ｍｉｎにて乾燥重量が片面９ｇ／ｍ２となるようにロールコーターで両面塗工を行い、ガス燃焼式赤外乾燥方式と熱風乾燥方式を組合せた複合型乾燥ユニットで乾燥した後、同じ塗工速度で水性塗工液Ｂを、乾燥重量が片面１０ｇ／ｍ２となるようにブレードコーターで両面塗工を行い、前記同様の複合型乾燥ユニットで乾燥のち更にエアーフローティング方式の熱風乾燥ユニットでした。その後、弾性ロールと金属ロールからなるニップ間を、片面が金属ロールに４回、計８回ニップされる態様で、速度１３００ｍ／ｍｉｎにて熱カレンダー処理（線圧、金属ロール温度は表１に示す。以下同様）を行い、実量１２８ｇ／ｍ２の塗工紙を得た。
【００７２】
実施例２（参考例）
実施例１（参考例）において、水性塗工液Ｂの顔料をカオリン（商品名：ミラグロスＪ、前出）５０部、重質炭酸カルシウム（商品名：セタカーブＨＧ、Ｏｍｙａ社製、平均粒径０．２９μｍ、粒径２μｍ以下の割合１００％）５０部に変更し、カレンダー条件を変更した以外は、実施例１（参考例）と同様にして塗工紙を得た。
【００７３】
実施例３
実施例２（参考例）において、水性塗工液Ｂのカオリンを異なるカオリン（商品名：ミラグロスＯＰ、ＢＡＳＦ社製、平均粒径０．２５μｍ、粒径１μｍ以下の割合９０．６％）に変更し、カレンダー条件を変更した以外は、実施例２（参考例）と同様にして塗工紙を得た。
【００７４】
実施例４
実施例２（参考例）において、水性塗工液Ｂのカオリンを異なるカオリン（商品名：ＨＧ９０、ＫａＭｉｎ社製、平均粒径０．２４μｍ、粒径１μｍ以下の割合９３．７％）に変更し、カレンダー条件を変更した以外は、実施例２（参考例）と同様にして塗工紙を得た。
【００７５】
実施例５、６
実施例２（参考例）において、水性塗工液Ｂのカオリンを異なるカオリン（商品名：アマゾンプラス、Ｃａｄａｍ社製、平均粒径０．２６μｍ、粒径１μｍ以下の割合９７．６％）に変更し、カレンダー条件を変更した以外は、実施例２（参考例）と同様にして塗工紙を得た。
【００７６】
実施例７
実施例５において、水性塗工液Aの固形分濃度を６５％に変更し、塗工方式をロールコーターからブレードコーターに変更し、カレンダー条件を変更した以外は、実施例５と同様にして塗工紙を得た。
【００７７】
実施例８
実施例７において、水性塗工液Aの重質炭酸カルシウムを異なる重質炭酸カルシウム（商品名：ハイドロカーブ９０、前出）に変更し、ラテックス部数を９部に変更し、カレンダー条件を変更した以外は、実施例７と同様にして塗工紙を得た。
【００７８】
実施例９
実施例８において、水性塗工液Ｂの澱粉部数を２部から３部に変更し、固形分濃度を６３％に変更し、カレンダー条件を変更した以外は、実施例８と同様にして塗工紙を得た。
【００７９】
実施例１０
実施例８において、水性塗工液Ｂの澱粉部数を２部から４部に変更し、固形分濃度を６２％に変更し、カレンダー条件を変更した以外は、実施例８と同様にして塗工紙を得た。
【００８０】
実施例１１
実施例２（参考例）において、水性塗工液Ｂのカオリン部数を５０部から４６．５部に変更し、プラスチックピグメント（商品名：ＡＥ８５２、ＪＳＲ株式会社製）３．５部を添加し、塗工液の固形分濃度を６２％に変更し、カレンダー条件を変更した以外は、実施例２（参考例）と同様にして塗工紙を得た。
【００８１】
比較例１
実施例１（参考例）において、水性塗工液Ｂの塗工をブレードコーターからロールコーターに変更し、カレンダー条件を変更した以外は、実施例１（参考例）と同様にして塗工紙を得た。得られた塗工紙は、白紙光沢が低い物であった。
【００８２】
比較例２
実施例１（参考例）において、水性塗工液Ｂのラテックス部数を１０部から７部に変更し、さらに澱粉部数を２部から０．５部に変更し、カレンダー条件を変更した以外は、実施例１（参考例）と同様にして塗工紙を得た。得られた塗工紙は、表面強度が劣り、実用上問題があった。
【００８３】
比較例３
実施例１（参考例）において、水性塗工液Ｂのラテックス部数を１０部から１４部に変更し、さらに澱粉部数を２部から３部に変更した以外は、実施例１（参考例）と同様にして塗工紙を得た。得られた塗工紙は、白紙光沢が低い物であった。
【００８４】
比較例４
比較例１において、カレンダー条件を変更した以外は、比較例１と同様にして塗工紙を得た。本例に於いては、金属ロールと弾性ロールに塗工層の一部が堆積して連続操業が困難であると共に、塗工紙表面に型付けがされ、さらにブラッキングが発生し、商品の外観が実用上問題のある物であった。
【００８５】
比較例５
比較例１において、熱カレンダーのカレンダー線圧を４００ｋＮ／ｍに変更し、カレンダー速度を８００ｍ／ｍｉｎに変更した以外は、比較例１と同様にして塗工紙を得た。本例に於いては、得られた塗工紙にブラッキングが発生し、商品外観は実用上問題があった。
【００８６】
【表１】
0005691858.tif 000002
【００８７】
表１から、本発明に基づいた実施例１〜１１は、ブラッキングの発生がほとんど見られず、高い白紙光沢と優れた外観を有している。特に実施例１〜１０はプラスチックピグメントを使用せずとも、高い白紙光沢と優れて外観が得られた。最外顔料塗工層をブレード塗工方式で設けなかった比較例１では白紙光沢が劣り、該塗工層の有機物：無機物比率が本発明の規定外の比較例２、３は表面強度が劣ったり、白紙光沢が低位であった。また、白紙光沢を上昇させるためにカレンダーロール温度を上昇させた比較例４では操業性および塗工紙の商品性が損なわれ、カレンダー線圧を上昇させた比較例５ではブラッキングが発生しているため、塗工紙の外観が劣る。このように、本発明の効果は明らかである。